(57)【特許請求の範囲】
【請求項１】
テラヘルツ波用の光学部材であって、
互いに平行にかつ使用波長以下のピッチで形成された複数の凸条からなる反射防止構造を表面に有し、
前記凸条が、フッ素樹脂からなり、
前記凸条のアスペクト比（凸条の高さ／凸条のピッチ）が、１．３以下である、光学部材。
【請求項２】
前記フッ素樹脂が、主鎖に含フッ素脂肪族環構造を有する含フッ素重合体である、請求項１に記載の光学部材。
【発明の詳細な説明】
【技術分野】
【０００１】
本発明は、テラヘルツ波用の光学部材に関する。
【背景技術】
【０００２】
テラヘルツ波は、周波数が約０．１ＴＨｚ〜１０ＴＨｚ（波長が約３０μｍ〜３ｍｍ）の電磁波であり、医療機器、宇宙観測機器等の各種機器への利用が期待されている。該機器においては、テラヘルツ波の測定、検出のための分光装置等の光学系が備えられており、該光学系には、テラヘルツ波の吸収が少ない高抵抗シリコン等からなる光学部材（レンズ、窓材、偏光子、フィルタ等）が用いられている。
【０００３】
該光学部材においては、表面におけるテラヘルツ波の反射を抑えてテラヘルツ波の透過率をできるだけ高くすることが求められている。
そこで、光学部材の表面におけるテラヘルツ波の反射率を低減するために、光学部材の表面に、複数の凸部（断面三角形の凸条、円錐形、角錐形、角錐台形等の突起等）からなる反射防止構造（モスアイ構造等）を形成することが提案されている（特許文献１、２）。
【０００４】
しかし、光学部材の材料が、屈折率の高い高抵抗シリコン等であるため、表面に反射防止構造を形成しても、反射率の低減効果が充分に発揮されない。そのため、光学部材の表面におけるテラヘルツ波の反射率のさらなる低減、すなわちテラヘルツ波の透過率のさらなる向上が求められている。
【先行技術文献】
【特許文献】
【０００５】
【特許文献１】特開２００９−２１７０８５号公報
【特許文献２】特開２００９−２０４９００号公報
【発明の概要】
【発明が解決しようとする課題】
【０００６】
本発明は、テラヘルツ波の透過率が充分に高い光学部材を提供する。
【課題を解決するための手段】
【０００７】
本発明の光学部材は、テラヘルツ波用の光学部材であって、互いに平行にかつ使用波長以下のピッチで形成された複数の凸条（凸部）からなる反射防止構造を表面に有し、前記凸条が、フッ素樹脂からなり、前記凸条のアスペクト比（凸条の高さ／凸条のピッチ）が、１．３以下であることを特徴とする。
【０００８】
前記フッ素樹脂は、主鎖に含フッ素脂肪族環構造を有する含フッ素重合体であることが好ましい。
【発明の効果】
【０００９】
本発明の光学部材は、テラヘルツ波の透過率が充分に高い。
【図面の簡単な説明】
【００１０】
【図１】本発明の光学部材の一例を示す斜視図である。
【図２】本発明の光学部材の他の例を示す斜視図である。
【発明を実施するための形態】
【００１１】
＜光学部材＞
本発明の光学部材は、テラヘルツ波を取り扱う光学系に用いられる光学部材であって、ピッチが使用波長以下の複数の凸部からなる反射防止構造を表面に有し、凸部がフッ素樹脂からなるものである。具体的には、フッ素樹脂基材の表面に複数の凸部からなる反射防止構造が形成されたものであり、フッ素樹脂基材の裏面側に支持基材を有していてもよい。
【００１２】
（フッ素樹脂）
フッ素樹脂としては、主鎖に含フッ素脂肪族環構造を有する含フッ素重合体、エチレン−テトラフルオロエチレン共重合体（ＥＴＦＥ）、プロピレン−テトラフルオロエチレン共重合体、ビニルエーテル−クロロトリフルオロエチレン共重合体、フッ化ビニリデン−トリフルオロエチレン共重合体、テトラフルオロエチレン−・パーフルオロアルキルビニルエーテル共重合体等が挙げられ、屈折率が低い点から、主鎖に含フッ素脂肪族環構造を有する含フッ素重合体またはＥＴＦＥが好ましく、主鎖に含フッ素脂肪族環構造を有する含フッ素重合体が特に好ましい。
【００１３】
主鎖に含フッ素脂肪族環構造を有する含フッ素重合体は、無定形または非結晶性の重合体である。
主鎖に含フッ素脂肪族環構造を有するとは、重合体における含フッ素脂肪族環の環を構成する炭素原子の１個以上が重合体の主鎖を構成する炭素原子であることをいう。含フッ素脂肪族環の環を構成する原子は、炭素原子以外に酸素原子、窒素原子等を含んでいてもよい。含フッ素脂肪族環としては、１〜２個の酸素原子を有する含フッ素脂肪族環が好ましい。含フッ素脂肪族環を構成する原子の数は、４〜７個が好ましい。
【００１４】
主鎖に含フッ素脂肪族環構造を有する含フッ素重合体は、主鎖に含フッ素脂肪族環構造を有する含フッ素重合体を形成し得る含フッ素単量体を含む単量体成分を重合して得られる。該含フッ素単量体としては、炭素−炭素二重結合および含フッ素脂肪族環構造を有し、かつ炭素−炭素二重結合を構成する少なくとも１つの炭素原子が含フッ素脂肪族環構造の一部を構成する環状単量体、炭素−炭素二重結合を２つ有する線状のジエン系単量体が挙げられる。
【００１５】
主鎖を構成する炭素原子は、環状単量体を重合させて得た重合体である場合には炭素−炭素二重結合の炭素原子に由来し、ジエン系単量体を環化重合させて得た重合体である場合には２個の炭素−炭素二重結合の４個の炭素原子に由来する。
【００１６】
環状単量体およびジエン系単量体において、炭素原子に結合した水素原子および炭素原子に結合したフッ素原子の合計数に対する炭素原子に結合したフッ素原子の数の割合は、それぞれ、８０％以上が好ましく、１００％が特に好ましい。
【００１７】
環状単量体としては、化合物（１）または化合物（２）が好ましい
【００１８】
【化１】
0005720130.tif 000002
【００１９】
ただし、Ｘ１は、フッ素原子または炭素原子数１〜３のペルフルオロアルコキシ基を示し、Ｒ１およびＲ２は、それぞれフッ素原子または炭素原子数１〜６のペルフルオロアルキル基を示し、Ｘ２およびＸ３は、それぞれフッ素原子または炭素原子数１〜９のペルフルオロアルキル基を示す。
【００２０】
化合物（１）の具体例としては、化合物（１−１）〜（１−３）が挙げられる。
【００２１】
【化２】
0005720130.tif 000003
【００２２】
化合物（２）の具体例としては、化合物（２−１）〜（２−２）が挙げられる。
【００２３】
【化３】
0005720130.tif 000004
【００２４】
ジエン系単量体としては、化合物（３）が好ましい。
ＣＦ２＝ＣＦ−Ｑ−ＣＦ＝ＣＦ２  ・・・（３）。
ただし、Ｑは、炭素原子数１〜３のペルフルオロアルキレン基（エーテル性酸素原子を有していてもよい。）を示す。エーテル性酸素原子を有するペルフルオロアルキレン基である場合、エーテル性酸素原子は該基の一方の末端に存在していてもよく、該基の両末端に存在していてもよく、該基の炭素原子の間に存在していてもよい。環化重合性の点からは、該基の一方の末端に存在しているのが好ましい。
【００２５】
化合物（３）の環化重合により、下式（Ｉ）〜（III）のうちの１種以上のモノマー単位を有する含フッ素重合体が得られる。
【００２６】
【化４】
0005720130.tif 000005
【００２７】
化合物（３）の具体例としては、化合物（３−１）〜（３−９）が挙げられる。
ＣＦ２＝ＣＦＯＣＦ２ＣＦ＝ＣＦ２  ・・・（３−１）、
ＣＦ２＝ＣＦＯＣＦ（ＣＦ３）ＣＦ＝ＣＦ２  ・・・（３−２）、
ＣＦ２＝ＣＦＯＣＦ２ＣＦ２ＣＦ＝ＣＦ２  ・・・（３−３）、
ＣＦ２＝ＣＦＯＣＦ（ＣＦ３）ＣＦ２ＣＦ＝ＣＦ２  ・・・（３−４）、
ＣＦ２＝ＣＦＯＣＦ２ＣＦ（ＣＦ３）ＣＦ＝ＣＦ２  ・・・（３−５）、
ＣＦ２＝ＣＦＯＣＦ２ＯＣＦ＝ＣＦ２  ・・・（３−６）、
ＣＦ２＝ＣＦＯＣ（ＣＦ３）２ＯＣＦ＝ＣＦ２  ・・・（３−７）、
ＣＦ２＝ＣＦＣＦ２ＣＦ＝ＣＦ２  ・・・（３−８）、
ＣＦ２＝ＣＦＣＦ２ＣＦ２ＣＦ＝ＣＦ２  ・・・（３−９）。
【００２８】
主鎖に含フッ素脂肪族環構造を有する含フッ素重合体において、全モノマー単位（１００モル％）に対する含フッ素脂肪族環構造を有するモノマー単位の割合は、２０モル％以上が好ましく、４０モル％以上がより好ましく、１００モル％が特に好ましい。含フッ素脂肪族環構造を有するモノマー単位とは、環状単量体の重合により形成されたモノマー単位、またはジエン系単量体の環化重合により形成されたモノマー単位である。
【００２９】
（フッ素樹脂基材）
フッ素樹脂基材の材料は、上述したフッ素樹脂である。
フッ素樹脂基材の形状としては、フィルム状、シート状、平板状、曲板状、半球状等が挙げられる。
フッ素樹脂基材の厚さは、光学部材の用途に応じて適宜設計すればよい。
【００３０】
（凸部）
凸部としては、フッ素樹脂基材の表面に延在する長尺の凸条、フッ素樹脂基材の表面に点在する突起等が挙げられる。
凸条の形状としては、直線、曲線、折れ曲がり形状等が挙げられ、反射防止の点から、直線が好ましい。凸条は、反射防止の点から、複数が平行に存在して縞状をなしていることが好ましい。
凸条の長手方向に直交する断面の形状としては、三角形、台形、長方形、半円形等が挙げられ、反射防止の点から、三角形または台形が好ましい。
突起の形状としては、円錐形、角錐形、角錐台形、角柱形、円柱形、半球形等が挙げられ、反射防止の点から、円錐形、角錐形または角錐台形が好ましい。
【００３１】
凸部のピッチＰは、光学部材が用いられる光学系で取り扱うテラヘルツ波の波長、すなわち使用波長以下であり、回折光の発生を抑える点からは、３００μｍ未満が好ましく、テラヘルツ波の反射率を低く抑える点からは、１５０μｍ以下がより好ましい。凸部のピッチＰは、凸部の成形性の点、テラヘルツ波の反射率の波長依存性や入射角依存性が小さくなる点からは、５０μｍ以上がより好ましい。
凸部のピッチＰとは、凸部の底部の幅と、凸部間に形成される溝の底部の幅との合計である。
【００３２】
凸部のアスペクト比（凸部の高さＨ／凸部のピッチＰ）は、凸部の成形性および耐擦傷性の点からは、１．３以下が好ましく、１．２以下がより好ましい。凸部のアスペクト比は、テラヘルツ波の反射率を低く抑える点からは、１．０以上が好ましく、１．０５以上がより好ましい。
【００３３】
凸部の底部の幅Ｗは、凸部が隙間なく配列している場合は、凸部のピッチＰと同じになる。凸部の底部の幅Ｗは、凸部のピッチＰに対して、０．５〜１倍が好ましく、１倍が特に好ましい。
凸部の底部の幅Ｗとは、凸条の場合は、長手方向に直交する断面における底辺の長さであり、突起の場合は、突起の底面における最大長さである。
【００３４】
（支持基材）
支持基材の材料としては、従来のテラヘルツ波用の光学部材の材料として用いられているものが挙げられ、たとえば、高抵抗シリコン、ガリウム−ゲルマニウム合金、合成石英、樹脂（ポリエチレン、ポリフルオロエチレン等）等が挙げられる。
支持基材の形状としては、フィルム状、シート状、平板状、曲板状、半球状等が挙げられる。
支持基材の厚さは、光学部材の用途に応じて適宜設計すればよい。
【００３５】
（第１の実施形態）
図１は、本発明の光学部材の一例を示す斜視図である。
光学部材１０は、フィルム状のフッ素樹脂基材１２の表面に、互いに平行にかつ所定のピッチＰで形成された、長さ方向に直交する断面の形状が三角形の複数の凸条１４（凸部）からなる反射防止構造を有するものである。複数の凸条１４間には、断面Ｖ字形の溝が形成される。凸条１４とフッ素樹脂基材１２とは、一体化しており、同じフッ素樹脂からなる。また、凸条１４のピッチＰは、光学部材の使用波長以下である。
【００３６】
（第２の実施形態）
図２は、本発明の光学部材の一例を示す斜視図である。
光学部材１１は、板状の支持基材２０の表面に形成されたフッ素樹脂膜２２（フッ素樹脂基材）の表面に、互いに平行にかつ所定のピッチＰで形成された、長さ方向に直交する断面の形状が三角形の複数の凸条１４（凸部）からなる反射防止構造を有するものである。複数の凸条１４間には、断面Ｖ字形の溝が形成される。凸条１４とフッ素樹脂膜２２とは、一体化しており、同じフッ素樹脂からなる。支持基材２０は、高抵抗シリコン等からなる。また、凸条１４のピッチＰは、光学部材の使用波長以下である。
【００３７】
（光学部材の製造方法）
本発明の光学部材を製造する方法としては、たとえば、下記の方法（α）〜（δ）が挙げられる。
【００３８】
（α）光学部材の凸部を反転させた凹部を有するモールドの表面に、フッ素樹脂を形成し得る単量体を含む光硬化性組成物を塗布した状態（またはモールドと支持基材との間に光硬化性組成物を挟持した状態）にて、光硬化性組成物に放射線（紫外線、電子線等）を照射し、光硬化性組成物を硬化させ、モールドの凹部に対応する複数の凸部からなる反射防止構造をフッ素樹脂基材（またはフッ素樹脂膜）の表面に有する光学部材を得る方法（光インプリント法）。
【００３９】
（β）フッ素樹脂基材（または支持基材の表面に形成されたフッ素樹脂膜）に、光学部材の凸部を反転させた凹部を有するモールドを、フッ素樹脂基材（またはフッ素樹脂膜）およびモールドの一方または両方を加熱した状態にて押し付け、モールドの凹部に対応する複数の凸部からなる反射防止構造をフッ素樹脂基材（またはフッ素樹脂膜）の表面に有する光学部材を得る方法（熱インプリント法）。
【００４０】
（γ）光学部材の凸部を反転させた凹部を有するモールドのキャビティ内に、溶融したフッ素樹脂を射出した後、冷却して、モールドの凹部に対応する複数の凸部からなる反射防止構造をフッ素樹脂基材の表面に有する光学部材を得る方法（射出成形法）。
【００４１】
（δ）光学部材の凸部を反転させた凹部を有するモールドの表面に、フッ素樹脂を溶媒に溶解した塗布液を塗布した後、溶媒を揮発させて、モールドの凹部に対応する複数の凸部からなる反射防止構造をフッ素樹脂基材の表面に有する光学部材を得る方法（キャスト法）。
【００４２】
（作用効果）
以上説明した本発明の光学部材にあっては、ピッチが使用波長以下の複数の凸部からなる反射防止構造を表面に有しているため、テラヘルツ波の反射率が低く抑えられ、テラヘルツ波の透過率が高くなる。また、凸部が、従来の高抵抗シリコン等比べ、屈折率が充分に低いフッ素樹脂からなるため、反射防止構造と空気との界面における屈折率の差が小さくなり、テラヘルツ波の透過率がさらに高くなる。
【実施例】
【００４３】
以下、実施例により本発明をさらに詳しく説明するが、本発明はこれら実施例に限定されない。
例１〜８は実施例であり、例９、１０は比較例である。
【００４４】
（透過率）
テラヘルツ分光装置（ニコン社製）を用い、波長１５０μｍ、５００μｍにおける透過率を測定し、下記の基準にて評価した。
○：透過率が８０％以上。
×：透過率が８０％未満。
【００４５】
（加工性）
フッ素樹脂フィルムまたはフッ素樹脂膜の表面の断面三角形の凸条のサイズを、触針式表面形状測定機（Ｄｅｋｔａｋ１５０  Ｕｌｖａｃ社製）で測定し、下記の基準にて評価した。
○：モールドの表面の断面Ｖ字形の溝のサイズと、フッ素樹脂フィルムまたはフッ素樹脂膜の表面の凸条のサイズが同じ。
×：モールドの表面の断面Ｖ字形の溝のサイズと、フッ素樹脂フィルムまたはフッ素樹脂膜の表面の凸条のサイズが異なる。
【００４６】
（耐擦傷性）
約１０ｍｍφの大きさにまとめ、表面が均一になるようにカットし、摩擦して均した＃００００のスチールウールを、フッ素樹脂フィルムまたはフッ素樹脂膜の表面に、５００ｇの荷重で押し付けながら、ストローク幅：２５ｍｍ、速度：３０ｍｍ／ｓｅｃにて１０回往復させた後、フッ素樹脂フィルムまたはフッ素樹脂膜の表面を、触針式表面形状測定機（Ｄｅｋｔａｋ１５０  Ｕｌｖａｃ社製）で観察し、下記の基準にて評価した。
○：フッ素樹脂フィルムまたはフッ素樹脂膜の表面の凸条の形状に変化なし。
×：フッ素樹脂フィルムまたはフッ素樹脂膜の表面の凸条の形状に変化あり。
【００４７】
（モールドの作製）
４インチφ、厚さ：１ｍｍの石英基板（旭硝子社製、ＡＱ）の片面にダイシングソーを用いて同一方向に延びる複数の断面Ｖ字形の溝を形成した。
【００４８】
（フッ素樹脂フィルムの作製）
ＣＦ２＝ＣＦＯＣＦ２ＣＦ＝ＣＦ２の単独重合体（旭硝子社製、サイトップ（登録商標）、波長１５０μｍにおける屈折率：１．５）の３ｇを、２００℃にてプレス成型し、無色透明のフッ素樹脂フィルム（７０ｍｍ×７０ｍｍ×５００μｍ）を得た。
【００４９】
（フッ素樹脂膜を表面に有するシリコンウエハの作製）
シランカップリング剤（信越シリコーン社製、ＫＢＥ９０３）の０．５ｇを混合溶媒（水：４００ｍＬ、エタノール：６００ｍＬ）の中に滴下し、２時間室温で撹拌した。シランカップリング溶液を、４インチφ、厚さ：５３５μｍの高抵抗シリコンウエハ（信越化学社製、波長１５０μｍにおける屈折率：３．４）の表面にスピンコート法により塗布し、１１５℃で４０分熱処理した。該シリコンウエハの表面に、フッ素樹脂（旭硝子社製、サイトップ（登録商標）ＣＴＸ−８０７ＡＰ、波長１５０μｍにおける屈折率：１．４９）の溶液（固形分濃度：７質量％）をスピンコート法により塗布し、１８０℃で１時間熱処理し、シリコンウエハの表面に厚さ：１５０μｍのフッ素樹脂膜を形成した。
【００５０】
〔例１〕
ナノインプリント装置（東芝機械社製、ＳＴ−５０）のプレス部の下側の面板に、フッ素樹脂フィルムを取り付け、１３０℃に加熱した。該装置のプレス部の上側の面板に、モールドの表面の断面Ｖ字形の溝が下側の面板に向くようにモールドを取り付け、１２０℃に加熱した。モールドを、１０ＭＰａの圧力（ゲージ圧）でフッ素樹脂フィルムに押し付け、そのまま５分間保持した。フッ素樹脂フィルムを８０℃に冷却してからモールドを剥離し、モールドの断面Ｖ字形の溝が反転した断面三角形の複数の凸条からなる反射防止構造が形成されたフッ素樹脂フィルムを得た。
モールドの溝のサイズ、フッ素樹脂フィルムの凸条のサイズ、反射防止構造が形成されたフッ素樹脂フィルムの透過率、加工性、耐擦傷性を表１にまとめた。
【００５１】
〔例２〜４〕
モールドの溝のサイズを変更した以外は、例１と同様にして反射防止構造を表面に有するフッ素樹脂フィルムを得た。
モールドの溝のサイズ（ピッチＰ（単位：μｍ）、高さＨ（単位：μｍ）、Ｈ／Ｐ）、フッ素樹脂フィルムの凸条のサイズ（ピッチＰ（単位：μｍ）、高さＨ（単位：μｍ）、Ｈ／Ｐ）、反射防止構造が形成されたフッ素樹脂フィルムの透過率、加工性、耐擦傷性を表１にまとめた。
【００５２】
〔例５〕
ナノインプリント装置のプレス部の下側の面板に、フッ素樹脂膜を表面に有するシリコンウエハを取り付けた以外は、例１と同様にして反射防止構造が形成されたフッ素樹脂膜を表面に有するシリコンウエハを得た。
モールドの溝のサイズ、フッ素樹脂膜の凸条のサイズ、反射防止構造が形成されたフッ素樹脂膜を表面に有するシリコンウエハの透過率、フッ素樹脂膜の加工性、耐擦傷性を表１にまとめた。
【００５３】
〔例６〜８〕
モールドの溝のサイズを変更した以外は、例１と同様にして反射防止構造を表面に有するフッ素樹脂フィルムを得た。
モールドの溝のサイズ、フッ素樹脂フィルムの凸条のサイズ、反射防止構造が形成されたフッ素樹脂フィルムの透過率、加工性、耐擦傷性を表１にまとめた。
【００５４】
〔例９〕
４インチφ、厚さ：５３５ｍｍの高抵抗シリコンウエハ（信越化学社製、波長１５０μｍにおける屈折率：３．４）の片面にダイシングソーを用いて同一方向に延びる複数の断面Ｖ字形の溝を形成し、反射防止構造を表面に有するシリコンウエハを得た。
シリコンウエハの凸条のサイズ、シリコンウエハの透過率を表１にまとめた。
【００５５】
〔例１０〕
溝のサイズを変更した以外は、例１と同様にして反射防止構造を表面に有するシリコンウエハを得た。
シリコンウエハの凸条のサイズ、シリコンウエハの透過率を表１にまとめた。
【００５６】
【表１】
0005720130.tif 000006
【産業上の利用可能性】
【００５７】
本発明の光学部材は、テラヘルツ波を取り扱う光学系に用いられる光学部材（レンズ、窓材、偏光子、フィルタ等）として有用である。
【符号の説明】
【００５８】
１０  光学部材
１１  光学部材
１２  フッ素樹脂基材
１４  凸条（凸部）
２０  支持基材
２２  フッ素樹脂膜（フッ素樹脂基材）
【図１】
0005720130.tif 000007
【図２】
0005720130.tif 000008